(57)【要約】【課題】Ｎ，Ｎ−ジアルキル−ジチオカルバミルメチル分子団を同一分子内に４個以上有する化合物をイニファターとしてスター型重合体を光照射リビング重合によって効率よく合成することができるスター型重合体の合成方法を提供する。【解決手段】Ｎ，Ｎ−ジアルキル−ジチオカルバミルメチル分子団を同一分子内に４個以上有する化合物をイニファターとする光照射リビング重合によるスター型重合体の合成方法であって、非極性溶媒中にモノマー及びイニファターを溶解させてなる原料溶液を調製する工程と、該原料溶液中に光を照射する光照射工程と、を有するスター型重合体の合成方法において、該光照射工程において、３００〜４００ｎｍの範囲で異なる複数の波長の光を照射することを特徴とするスター型重合体の合成方法。【選択図】図１
2008308655.tif 000002
【特許請求の範囲】
【請求項１】
Ｎ，Ｎ−ジアルキル−ジチオカルバミルメチル分子団を同一分子内に４個以上有する化合物をイニファターとする光照射リビング重合によるスター型重合体の合成方法であって、
非極性溶媒中にモノマー及びイニファターを溶解させてなる原料溶液を調製する工程と、
該原料溶液中に光を照射する光照射工程と、
を有するスター型重合体の合成方法において、
該光照射工程において、３００〜４００ｎｍの範囲で異なる複数の波長の光を照射することを特徴とするスター型重合体の合成方法。
【請求項２】
請求項１において、Ｎ，Ｎ−ジアルキル−ジチオカルバミルメチル分子団を同一分子内に４個以上有する化合物は、ベンゼン環、ナフタレン環、アントラセン環、ビフェニル環、ビフェニレン環、ピリジン環、ピロール環、フラン環又はピレン環を核とし、この核に分岐鎖として４個以上の該Ｎ，Ｎ−ジアルキル−ジチオカルバミルメチル分子団が結合していることを特徴とするスター型重合体の合成方法。
【請求項３】
請求項１又は２において、モノマーがビニル系モノマーであることを特徴とするスター型重合体の合成方法。
【請求項４】
請求項３において、ビニル系モノマーが３−Ｎ，Ｎ−ジメチルアミノプロピルアクリルアミドであることを特徴とするスター型重合体の合成方法。
【請求項５】
請求項４において、前記溶媒がアルカン、アルケン、アロマチック、ハロゲン化アルキル又はハロゲン化アルキレンであることを特徴とするスター型重合体の合成方法。
【請求項６】
請求項４において、溶媒がベンゼン、トルエン、クロロホルム、四塩化炭素又は塩化メチレンであることを特徴とするスター型重合体の合成方法。
【請求項７】
請求項４において、溶媒がクロロホルムであることを特徴とするスター型重合体の合成方法。
【請求項８】
請求項１ないし７のいずれか１項において、波長の異なる光の波長差が５ｎｍ以上であることを特徴とするスター型重合体の合成方法。
【請求項９】
請求項１ないし８のいずれか１項において、少なくとも１つの波長が３５５〜３８５ｎｍであることを特徴とするスター型重合体の合成方法。
【請求項１０】
請求項１ないし８のいずれか１項において、少なくとも１つの波長が３６０〜３８０ｎｍであることを特徴とするスター型重合体の合成方法。
【請求項１１】
請求項９又は１０において、他の１つの波長が３４５〜３８０ｎｍであることを特徴とするスター型重合体の合成方法。
【請求項１２】
請求項１ないし１１のいずれか１項の方法により合成されたスター型重合体。
【請求項１３】
請求項１２のスター型重合体に、さらに該スター型重合体のモノマーに使用したモノマーと異種のビニル系モノマーを追加重合してなるスター型重合体。
【請求項１４】
請求項１２又は１３のスター型重合体よりなるベクター。
【発明の詳細な説明】
【技術分野】
【０００１】
本発明は、スター型重合体の合成方法と、この方法により合成されたスター型重合体と、このスター型重合体よりなるベクターとに関する。
【背景技術】
【０００２】
ＤＮＡを細胞中に運搬するための非ウイルス系ベクターとして、例えば、リポフェクチン（Lipofectin）（登録商標）として商品化された、カチオン性脂質であるジオレオイルオキシプロピルトリメチルアンモニウム（Felgner  et  al.,Proc.Natl.Acad.Sci.USA,84,7413-7417,1987）がある。ベクター用の高分子としてはポリエチレンイミンもエキソゲン（Exogen）として商品化されている。
【０００３】
核酸は一般に生体内においてあまり安定ではなく、ある種の酵素によって分解される。本出願人は、核酸を凝集体とし、この凝集体の周囲にカチオン性ポリマーを含むベクターを配置させて酵素から保護することができるベクターとして、分岐鎖を有するカチオン性ポリマーよりなるベクターを特許文献１（ＷＯ２００４／０９２３８８  Ａ１）及び特許文献２（特開２００７−７０５７９）にて提案している。
【０００４】
このベクターは、核酸凝集体と複合体を形成させて生体内へ投与される。
【０００５】
上記文献１，２には、このベクターの具体例として、ベンゼン誘導体のベンゼン環から２〜６個の分岐鎖を放射状に分岐させた化合物よりなるものが記載されている。
【０００６】
上記文献１，２には、分岐鎖を結合させる核となるベンゼン誘導体として、具体的には次が例示されている。即ち、３分岐鎖用としては、２，４，６−トリス（ブロモメチル）メシチレンとナトリウムＮ，Ｎ−ジエチルジチオカルバメートとをエタノール中で付加反応させて得られる２，４，６−トリス（Ｎ，Ｎ−ジエチルジチオカルバミルメチル）メシチレンであり、４分岐鎖としては、１，２，４，５−テトラキス（ブロモメチル）ベンゼンとナトリウムＮ，Ｎ−ジエチルジチオカルバメートとをエタノール中で付加反応させて得られる１，２，４，５−テトラキス（Ｎ，Ｎ−ジエチルジチオカルバミルメチル）ベンゼンであり、６分岐鎖としては、ヘキサキス（ブロモメチル）ベンゼンとナトリウムＮ，Ｎ−ジエチルジチオカルバメートとをエタノール中で付加反応させて得られるヘキサキス（Ｎ，Ｎ−ジエチルジチオカルバミルメチル）ベンゼンである。
【０００７】
この分岐鎖の好適例として、３−Ｎ，Ｎ−ジメチルアミノプロピルアクリルアミドＣＨ２＝ＣＨＣＯＮＨＣ３Ｈ６Ｎ（ＣＨ３）２の重合体が挙げられている。
【０００８】
この３−Ｎ，Ｎ−ジメチルアミノプロピルアクリルアミドと、核となる上記の各ベンゼン誘導体とをメタノールなどのアルコール溶液あるいは溶解性を考慮してクロロホルムなどの非極性溶媒の溶液として混合し、光重合反応させることにより、ベンゼン環に対し上記ベンゼン誘導体由来の−ＣＨ２−を介して上記ビニル系モノマーの重合体が結合して放射状に分岐鎖を構成してなるカチオン性ポリマーが生成する。このようにして生成したカチオン性ポリマーよりなるベクターは、高い電荷密度を有しており、結果、カチオン性ポリマーと核酸で形成される核酸含有複合体も高密度なものであり、生体内の酵素による作用を受けにくい立体構造のために、核酸の失活、分解を抑制することができる。
【０００９】
上記の合成反応は、上記ベンゼン誘導体等をイニファターとした光照射リビング重合反応である。文献２には、この光の好適な波長について２４０〜３００ｎｍ（クロロホルム、ベンゼンを溶媒とする場合）２４０〜３３０ｎｍ（アルコールを溶媒とする場合）と記載されている。光源としては低圧又は高圧水銀灯が用いられている。
【００１０】
なお、本明細書において、イニファターとは、光照射によりラジカルを発生させる重合開始剤、連鎖移動剤としての機能と共に、成長末端と結合して成長を停止する機能、さらに光照射が停止すると重合を停止させる重合開始・重合停止剤として機能する分子のことである。
【００１１】
上記文献１，２に記載の上記各ベンゼン誘導体等よりなるイニファターのうち、４分岐鎖以上の多分岐鎖のものはアルコールには難溶である。このイニファターはベンゼン、トルエンには可溶である。また、クロロホルム等のハロゲン化アルキルや、塩化メチレン等にも可溶である。
【特許文献１】ＷＯ２００４／０９２３８８  Ａ１
【特許文献２】特開２００７−７０５７９
【発明の開示】
【発明が解決しようとする課題】
【００１２】
低圧水銀ランプに含まれる１８３ｎｍの高エネルギーな輝線は、イニファターの不可逆的解裂反応Ｒ−Ｓ(Ｃ＝Ｓ)Ｎ（Ｅｔ）２→Ｒ・+・Ｎ(Ｅｔ)2＋ＣＳ2に寄与することが知られており、イニファターの末端が脱ＣＳ２解裂した場合は重合反応はラジカル連鎖反応で進行し、当然、分子量は低分子量域で停止することになる。
【００１３】
特開２００７−７０５７９記載のように、分岐型スターポリマーの核となるイニファターの溶媒として、クロロホルムなどを利用すると、溶媒への連鎖移動や溶媒分子自体から発生するラジカル核種による副反応が拮抗するため重合再現性が低く、分子量分布も広く、ＧＰＣピークの形状も肩や複数ピークを有するものであることが認められた。
【００１４】
即ち、クロロホルム等は、ポリマー成長鎖からの連鎖移動を起こしやすく、目的物であるイニファター系のポリマーの成長停止反応に寄与する。また、クロロホルム等が光分解して発生するラジカルを開始剤とした重合が起こり、イニファターと無関係なホモポリマーを生成させる。さらに、成長停止反応に寄与するハロゲン化アルキルラジカルはリビング末端を失活させてしまうため、重合度を上げることやＡＢ型ブロックポリマーの合成が不可能となる。
【００１５】
なお、ＡＢ型ブロックポリマーとは、Ａモノマーを重合した後にこのポリマーを単離し、次いで、Ｂモノマーとの系にて光照射を行うことにより合成されるブロックポリマーである。
【００１６】
特開２００７−７０５７には、イニファターを微量のクロロホルムとモノマーでペースト状にし、短時間の低エネルギー光の予備照射を行ってイニファターヘモノマー１分子を付加させてアルコールに可溶化することが記載されている。しかしながら、このスターポリマーの分子量分布もＭｗ／Ｍｎ３．０以上とブロードであり、繊細な遺伝子導入剤として使用するためにはさらなる重合精度の向上を目指す必要があった。
【００１７】
本発明は、上記問題点を解消し、Ｎ，Ｎ−ジアルキル−ジチオカルバミルメチル分子団を同一分子内に４個以上有する化合物をイニファターとしてスター型重合体を光照射リビング重合によって効率よく合成することができるスター型重合体の合成方法を提供することを目的とする。
【課題を解決するための手段】
【００１８】
請求項１のスター型重合体の合成方法は、Ｎ，Ｎ−ジアルキル−ジチオカルバミルメチル分子団を同一分子内に４個以上有する化合物をイニファターとする光照射リビング重合によるスター型重合体の合成方法であって、非極性溶媒中にモノマー及びイニファターを溶解させてなる原料溶液を調製する工程と、該原料溶液中に光を照射する光照射工程と、
を有するスター型重合体の合成方法において、該光照射工程において、３００〜４００ｎｍの範囲で異なる複数の波長の光を照射することを特徴とするものである。
【００１９】
請求項２のスター型重合体の合成方法は、請求項１において、Ｎ，Ｎ−ジアルキル−ジチオカルバミルメチル分子団を同一分子内に４個以上有する化合物は、ベンゼン環、ナフタレン環、アントラセン環、ビフェニル環、ビフェニレン環、ピリジン環、ピロール環、フラン環又はピレン環を核とし、この核に分岐鎖として４個以上の該Ｎ，Ｎ−ジアルキル−ジチオカルバミルメチル分子団が結合していることを特徴とするものである。
【００２０】
請求項３のスター型重合体の合成方法は、請求項１又は２において、モノマーがビニル系モノマーであることを特徴とするものである。
【００２１】
請求項４のスター型重合体の合成方法は、請求項３において、ビニル系モノマーが３−Ｎ，Ｎ−ジメチルアミノプロピルアクリルアミドであることを特徴とするものである。
【００２２】
請求項５のスター型重合体の合成方法は、請求項４において、前記溶媒がアルカン、アルケン、アロマチック、ハロゲン化アルキル又はハロゲン化アルキレンであることを特徴とするものである。
【００２３】
請求項６のスター型重合体の合成方法は、請求項４において、溶媒がベンゼン、トルエン、クロロホルム、四塩化炭素又は塩化メチレンであることを特徴とするものである。
【００２４】
請求項７のスター型重合体の合成方法は、請求項４において、溶媒がクロロホルムであることを特徴とするものである。
【００２５】
請求項８のスター型重合体の合成方法は、請求項１ないし７のいずれか１項において、波長の異なる光の波長差が５ｎｍ以上であることを特徴とするものである。
【００２６】
請求項９のスター型重合体の合成方法は、請求項１ないし８のいずれか１項において、少なくとも１つの波長が３５５〜３８５ｎｍであることを特徴とするものである。
【００２７】
請求項１０のスター型重合体の合成方法は、請求項１ないし８のいずれか１項において、少なくとも１つの波長が３６０〜３８０ｎｍであることを特徴とするものである。
【００２８】
請求項１１のスター型重合体の合成方法は、請求項９又は１０において、他の１つの波長が３４５〜３８０ｎｍであることを特徴とするものである。
【００２９】
請求項１２のスター型重合体は、請求項１ないし１１のいずれか１項の方法により合成されたものである。
【００３０】
請求項１３のスター型重合体は、請求項１２のスター型重合体に、さらに該スター型重合体のモノマーに使用したモノマーと異種のビニル系モノマーを追加重合してなるものである。
【００３１】
請求項１４のベクターは、請求項１２又は１３のスター型重合体よりなるものである。
【発明の効果】
【００３２】
本発明のスター型重合体の合成方法によれば、光照射リビング重合の光として、３００〜４００ｎｍの複数波長の光を照射することにより、副反応を抑制しつつ、Ｎ，Ｎ−ジアルキル−ジチオカルバミルメチル分子団を同一分子内に４個以上有する化合物をイニファターとしてスター型重合体を光照射リビング重合によって効率よく合成することができる。なお、本発明でいう光の波長とは表示された数値を中心をして±３ｎｍの範囲の光を意味する。例えば、３７０ｎｍとは３７０ｎｍを中心として３６７ｎｍ〜３７３ｎｍの範囲の光を含むものである。
【００３３】
本発明者らは、プリズムを使用したキセノンランプで２５０ｎｍ−４００ｎｍの範囲の光をほぼ同一の輝度で発生できる単色光照射装置を導入して多官能イニファターの開裂反応を検討した結果、
(1)  Ｒ−Ｓ(Ｃ＝Ｓ)Ｎ（Ｅｔ)２⇔Ｒ・＋・Ｓ（Ｃ＝Ｓ）Ｎ（Ｅｔ)2のラジカル開裂は、Ｓ(Ｃ＝Ｓ)Ｎ（Ｅｔ)２基のπ⇒π*のλｍａｘである２５０ｎｍ（Ｓ−Ｃ＝Ｓの共鳴)及び２８０ｎｍ（Ｃ−Ｎ＝Ｅｔ２の共鳴）とは無関係な波長で起こること
(2)  ラジカル開裂するまでの励起反応は、量子化された２段階以上のステップで起こると推測され、その波長は非常に低エネルギーな近紫外領域にあること
の２点の現象を発見し、３００ｎｍ−４００ｎｍの範囲の複数波長の光照射を行うことにより、副反応を抑制しつつ効率よく重合が行われることを見出した。
【００３４】
また、この照射光はベンゼン系溶媒やビニル系モノマーが有する強いπ電子吸収帯２５０ｎｍ−２８０ｎｍの範囲から外れているため、重合溶液の光透過性は極めて高く、低エネルギー光・長光路でも均質に重合が進行する。
【００３５】
この方法によって製造されたスター型重合体は、これをベクターとして用いることができる。
【発明を実施するための最良の形態】
【００３６】
以下、本発明について詳細に説明する。
【００３７】
本発明において、Ｎ，Ｎ−ジアルキル−ジチオカルバミルメチル分子団を同一分子内に４個以上有する化合物としては、ベンゼン環、ナフタレン環、アントラセン環、ビフェニル環、ビフェニレン環、ピリジン環、ピロール環、フラン環又はピレン環に該Ｎ，Ｎ−ジアルキル−ジチオカルバミルメチル分子団が４個以上分岐鎖として結合しているものが好適である。
【００３８】
分岐鎖を結合させるイニファターとなるのはベンゼン環が好適であり、具体的には次が例示される。即ち、４分岐鎖としては、１，２，４，５−テトラキス（ブロモメチル）ベンゼンとナトリウムＮ，Ｎ−ジエチルジチオカルバメートとをエタノール中で付加反応させて得られる１，２，４，５−テトラキス（Ｎ，Ｎ−ジエチルジチオカルバミルメチル）ベンゼンであり、６分岐鎖としては、ヘキサキス（ブロモメチル）ベンゼンとナトリウムＮ，Ｎ−ジエチルジチオカルバメートとをエタノール中で付加反応させて得られるヘキサキス（Ｎ，Ｎ−ジエチルジチオカルバミルメチル）ベンゼンである。特に、後者のヘキサキス（Ｎ，Ｎ−ジエチルジチオカルバミルメチル）ベンゼンが好適である。
【００３９】
上記のイニファターは、アルコール等の極性溶媒に対しては殆ど不溶であるが、非極性溶媒には易溶である。この非極性溶媒としては炭化水素、ハロゲン化アルキル又はハロゲン化アルキレンが好適であり、特に、ベンゼン、トルエン、クロロホルム又は塩化メチレン特にトルエンが好適である。
【００４０】
このイニファターに重合させるモノマーとしては、ビニル系モノマー、アクリル酸誘導体、スチレン誘導体等、とりわけビニル系モノマーが好適であり、具体的には３−Ｎ，Ｎ−ジメチルアミノプロピルアクリルアミドＣＨ２＝ＣＨＣＯＮＨＣ３Ｈ６Ｎ（ＣＨ３）２、２−Ｎ，Ｎ−ジメチルアミノエチルメタクリレート、Ｎ，Ｎ-ジメチルアクリルアミド、メトキシエチル（メタ）アクリレート、Ｎ−イソプロピルアクリルアミド及びＮ−イソプロピルアクリルアミドの誘導体からなる群から選択される少なくとも１種が好ましい。
【００４１】
イニファターと上記モノマーとを反応させるには、イニファター及びモノマーを含んでなる原料溶液を調製し、これに光照射することによって、イニファターに対しモノマーが結合した反応生成物を生成させる。この溶液の溶媒としては、アルカン、アルケン、アロマチック、ハロゲン化アルキル又はハロゲン化アルキレンが好適であり、具体的にはベンゼン、トルエン、クロロホルム、四塩化炭素又は塩化メチレンが挙げられ、中でもクロロホルムが好適である。
【００４２】
このモノマーの該原料溶液中の濃度は０．５Ｍ以上、例えば０．５Ｍ〜２．５Ｍが好適である。モノマー濃度が低いと反応性が高いイニファター分子同士の衝突確率が高くなり、重合の開始剤として機能しなくなってしまう。モノマー濃度が高い場合は溶液粘度が高くなり過ぎ、拡散性に弊害が出てしまう。
【００４３】
イニファターの濃度は０．１〜１００ｍＭ程度が好適である。
【００４４】
照射する光の波長は３００〜４００ｎｍであり、かつ３００〜４００ｎｍの複数波長を含む。２以上の波長の波長差は５ｎｍ以上が好適である。この波長の中でも、少なくとも１つの波長は３５５〜３８５ｎｍ特に３６０〜３８０ｎｍの範囲にあることが好ましい。この場合、他の１つの波長が３４５〜３８０ｎｍであることが好ましい。
【００４５】
この光の光源としては、キセノンランプを分光フィルター、ガラス板、プリズムなどに通して３００〜４００ｎｍの波長の光のみを取り出すようにしたものを用いることができる。
【００４６】
光の照射時間は照射強度にも依存するが、１〜６０分程度が好適であり、１μＷ／ｃｍ２〜１０ｍＷ／ｃｍ２程度の低い照射強度で１分〜３０分程度が特に好適である。
【００４７】
なお、この光照射工程（第１の光照射工程）の後にさらに第２の光照射工程を行ってもよい。すなわち、この反応生成物を含む溶液をアルコール、好ましくは上記モノマーのアルコール溶液で希釈する。このアルコールとしてはメタノール又はエタノール、特にメタノールが好適である。アルコール溶液中のモノマー濃度としては、終濃度として、１００ｍＭ〜５Ｍ程度が好適である。
【００４８】
上記第１の光照射工程からの反応生成物含有液１体積部に対し、このアルコール溶液５〜５００体積部を添加するのが好ましい。
【００４９】
このようにアルコール溶液で希釈した希釈液を、第２の光照射工程に供し、上記反応生成物に対しさらに上記モノマーを重合させる。この際の照射光源としても３００〜４００ｎｍの波長であり、かつ複数の波長を含むものであればよく、例えば上記と同様の光源を用いることができる。光照射時間は１０分〜２４０分程度が好適である。
【００５０】
この光照射により、反応液中に目的とする分岐型重合体が生成するので、必要に応じ精製して分岐型重合体よりなるカチオン性ホモポリマーを得る。
【００５１】
この分岐型重合体の分子量は分岐鎖の鎖数によるが、2,000〜500,000、特に2,000〜150,000、とりわけ2,000〜100,000程度が好ましい。
【００５２】
本発明では、この分岐鎖は、上記ホモポリマーであってもよく、さらに異なる重合体とのブロック共重合体又はランダム共重合体であってもよい。例えば、上記ホモポリマーに対し、Ｎ，Ｎ−ジメチルアクリルアミド２−Ｎ，Ｎ−ジメチルアミノエチルメタクリレート、メトキシエチル（メタ）アクリレートなどを導入してもよい。また、Ｎ−イソプロピルアクリルアミド又はその誘導体をブロック共重合させて温度感応性ポリマーブロックを導入してもよい。なお、先にＮ，Ｎ−ジメチルアクリルアミド又はＮ−イソプロピルアクリルアミド又はその誘導体のポリマーよりなる分岐鎖を有した分岐型重合体を形成し、その後、各分岐鎖の先端側にカチオン性ポリマーブロックを導入するようにしてもよい。
【００５３】
このＮ−イソプロピルアクリルアミド又はその誘導体のポリマー鎖は、低温度では親水性、高温では疎水性となる温度依存性を有する。なお、これにより遺伝子導入剤が上記温度応答性を具備するようになる。
【００５４】
カチオン性ポリマーブロックにＮ，Ｎ−ジメチルアクリルアミドあるいはＮ−イソプロピルアクリルアミド又はその誘導体をブロック共重合させるには、上記のようにして合成したスター形分岐型重合体を好ましくはアルコール例えばメタノール等の溶媒に溶解させ、これにＮ，Ｎ−ジメチルアクリルアミド又はＮ−イソプロピルアクリルアミド又はその誘導体を混合し、光を照射して重合させればよい。この重合反応を開始する際の溶液中における分岐型ポリマーの濃度は0.01〜10重量％程度が好適であり、Ｎ，Ｎ−ジメチルアクリルアミド又はＮ−イソプロピルアクリルアミド又はその誘導体の濃度は0.3〜30重量％程度が好適である。光の照射条件は、光波長300〜400ｎｍで、５ｎｍ以上の波長差の複数の光、照射時間1〜150分、照射強度100〜10,000μＷ／ｃｍ２程度が好適である。この波長の中でも、少なくとも１つの波長は３５５〜３８５ｎｍ特に３６０〜３８０ｎｍの範囲にあることが好ましい。この場合、他の１つの波長が３４５〜３８０ｎｍであることが好ましい。
【００５５】
このスター形分岐型重合体の分子量は3,000〜600,000、特に3,000〜150,000であることが好ましい。
【００５６】
本発明では、上記のように合成したスター形分岐型重合体同士をさらに架橋させてもよい。この分岐型重合体の架橋を行うには、次のｉ），ii），iii）の方法を採用することができる。
【００５７】
ｉ)分岐型重合体をメタノールなど適宜の溶媒に溶解させ、加熱するか、光を照射することにより、分岐型重合体同士を架橋する。この架橋反応を開始させる際の溶液中の分岐型重合体の濃度は０．０１〜１０重量％程度が好適である。加熱条件は、３０〜３００℃、１分〜３０,０００時間程度が好適である。
【００５８】
ii）分岐型重合体へ直接光照射や加熱処理を行うことによって分岐型重合体を架橋させる。この場合、ｉ)の溶媒へ溶解した溶液への処理と相違して、分岐型重合体の主鎖及び又は側鎖へ発生したラジカルが溶媒によって捕捉され、分岐型重合体の架橋反応が阻害されることを抑制することが可能となる。直接光照射を行う場合は、凍結乾燥粉末を霧状に攪拌して、ここへ光を照射することで均質な処理が可能となる。なお、フィルム状に加工し、このフォルムへ処理を行うことも均質な架橋体を得る方法として好ましい。具体的には、ガラス板、金属板などの上へ分岐型重合体の溶液、例えば、クロロホルム溶液を流延させ、ドクターナイフなどで液切りして均一な厚みとし、これを乾燥させることで均質なフィルムを形成させることが可能である。この場合の溶媒としては揮発性が高いメタノール、クロロホルムが好適である。
【００５９】
iii）常温又は冷却下に長期間保持することによって分岐型重合体を架橋させる。４℃、−２０℃などの冷却下においても１５，０００時間程度の時間を経過すれば十分に架橋の効果が現れる。この場合、分岐型重合体は凍結乾燥フィルムまたはフィルム状態で経時変化させることが好ましく、遮光状態でも蛍光灯程度の光が迷光として暴露されていても良い。凍結乾燥状態で経時変化をさせるのであれば、高分子量成分の乾燥重量で１．５グラム／５０ｍＬ程度の密度とすることで均質な架橋体を得ることが可能である。
【００６０】
この架橋反応により、分岐型重合体が２〜１０個、特に２〜５個程度架橋して架橋体を構成する。この架橋反応では、分岐型重合体の分岐鎖のＮ，Ｎ−ジアルキル−ジチオカルバミルメチル分子団のチオ基が開いて分岐鎖同士が架橋するものと推察される。
【００６１】
加熱の代わりに、又は加熱と共に、光照射することによっても架橋させることができる。光の照射条件は、光波長３００〜７００ｎｍ、照射時間１分〜３０，０００時間、照射強度０．００１〜１０，０００μＷ／ｃｍ２程度が好適である。
【００６２】
上記の通り、Ｎ−イソプロピルアクリルアミド又はその誘導体をブロック共重合させた遺伝子導入剤は、約３０℃よりも高い温度で疎水性であり、約３０℃よりも低い温度で親水性である。従って、３０℃よりも低い温度で核酸と遺伝子導入剤の水溶液とを混合して遺伝子導入剤に核酸を複合させることができる。
【００６３】
約３０℃よりも高い温度では、核酸を複合した遺伝子導入剤は、温度感応性核酸よりなる疎水性部分を有し、水不溶性となる。
【００６４】
このようにして生成した遺伝子導入剤（ベクター）が核酸を核酸含有複合体として包囲することによって、生体内の酵素による核酸の失活、分解を抑制することができる。
【００６５】
上記遺伝子導入剤と核酸とを複合させるには、遺伝子導入剤の濃度１〜１０００μｇ／ｍＬ程度の溶液に対し、核酸を添加し、混合すればよい。核酸に対して遺伝子導入剤を過剰量添加し、遺伝子導入剤中のカチオン性ポリマーを核酸に対し飽和状態に核酸含有複合体として複合化させるのが好ましい。
【００６６】
使用する核酸としては、ＤＮＡ、ＲＮＡのいずれでもかまわない。核酸の好ましい例としては、単純ヘルペスウイルスチミジンキナーゼ遺伝子（ＨＳＶ１−ＴＫ遺伝子），ｐ５３癌抑制遺伝子及びＢＲＣＡ１癌抑制遺伝子やサイトカイン遺伝子としてＴＮＦ−α遺伝子，ＩＬ−２遺伝子，ＩＬ−４遺伝子，ＨＬＡ−Ｂ７／ＩＬ−２遺伝子，ＨＬＡ−Ｂ７／Ｂ２Ｍ遺伝子，ＩＬ−７遺伝子，ＧＭ−ＣＳＦ遺伝子，ＩＦＮ−γ遺伝子及びＩＬ−１２遺伝子などのサイトカイン遺伝子並びにｇｐ−１００，ＭＡＲＴ−１及びＭＡＧＥ−１などの癌抗原ペプチド遺伝子が癌治療に利用できる。
【００６７】
また、ＶＥＧＦ遺伝子，ＨＧＦ遺伝子及びＦＧＦ遺伝子などのサイトカイン遺伝子並びにｃ−ｍｙｃアンチセンス，ｃ−ｍｙｂアンチセンス，ｃｄｃ２キナーゼアンチセンス，ＰＣＮＡアンチセンス，Ｅ２Ｆデコイやｐ２１（ｓｄｉ−１）遺伝子が血管治療に利用できる。かかる一連の遺伝子は当業者には良く知られたものである。
【００６８】
また、２１〜２３塩基の二本鎖ＲＮＡを使用したＲＮＡ干渉によるｍＲＮＡ破壊などに利用することも可能である。
【００６９】
核酸含有複合体の粒径は５０〜４００ｎｍ程度が好適である。これよりも小さいと、核酸含有複合体内部の核酸にまで酵素の作用が及ぶおそれ、あるいは腎臓にて濾過排出されるおそれがある。また、これよりも大きいと、細胞に導入されにくくなるおそれがある。
【００７０】
核酸は、細胞に導入されることによりその細胞内で機能を発現することができるような形態で用いる。例えばＤＮＡの場合、導入された細胞内で当該ＤＮＡが転写され、それにコードされるポリペプチドの産生を経て機能発現されるように当該ＤＮＡが配置されたプラスミドとして用いる。好ましくは、プロモーター領域、開始コドン、所望の機能を有する蛋白質をコードするＤＮＡ、終止コドンおよびターミネーター領域が連続的に配列されている。
【００７１】
所望により２種以上の核酸をひとつのプラスミドに含めることも可能である。
【００７２】
本発明において、核酸を導入する対象として望ましい「細胞」としては、当該核酸の機能発現が求められるものであり、このような細胞としては、例えば使用する核酸（すなわちその機能）に応じて種々選択され、例えば心筋細胞、平滑筋細胞、繊維芽細胞、骨格筋細胞、血管内皮細胞、骨髄細胞、骨細胞、血球幹細胞、血球細胞等が挙げられる。また、単球、樹状細胞、マクロファージ、組織球、クッパー細胞、破骨細胞、滑膜Ａ細胞、小膠細胞、ランゲルハンス細胞、類上皮細胞、多核巨細胞等、消化管上皮細胞・尿細管上皮細胞などである。
【００７３】
本発明のベクターを用いた核酸含有複合体は任意の方法で生体に投与することができる。
【００７４】
当該投与方法としては静脈内又は動脈内への注入が特に好ましいが、筋肉内、脂肪組織内、皮下、皮内、リンパ管内、リンパ節内、体腔（心膜腔、胸腔、腹腔、脳脊髄腔等）内、骨髄内への投与の他に病変組織内に直接投与することも可能である。
【００７５】
この核酸含有複合体を有効成分とする医薬は、更に必要に応じて製剤上許容し得る担体（浸透圧調整剤，安定化剤、保存剤、可溶化剤、ｐＨ調整剤、増粘剤等）と混合することが可能である。これら担体は公知のものが使用できる。
【００７６】
また、この核酸含有複合体を有効成分とする医薬は、含まれる核酸の種類が異なる２種以上の核酸含有複合体を含めたものも包含される。このような複数の治療目的を併せ持つ医薬は、多様化する遺伝子治療の分野で特に有用である。
【００７７】
投与量としては、動物、特にヒトに投与される用量は目的の核酸、投与方法および治療される特定部位等、種々の要因によって変化する。しかしながら、その投与量は治療的応答をもたらすに十分であるべきである。
【００７８】
この核酸含有複合体は、好ましくは遺伝子治療に適用される。適用可能な疾患としては、当該複合体に含められる核酸の種類によって異なるが、末梢動脈疾患、冠動脈疾患、動脈拡張術後再狭窄等の病変を生じる循環器領域での疾患に加え、癌（悪性黒色腫、脳腫瘍、転移性悪性腫瘍、乳癌等）、感染症（ＨＩＶ等）、単一遺伝病（嚢胞性線維症、慢性肉芽腫、α１−アンチトリプシン欠損症、Gaucher病等）等が挙げられる。
【実施例】
【００７９】
以下、実施例及び比較例について説明する。
【００８０】
以下の実施例では次の光源装置を用いた。比較例の光源装置については各比較例において説明する。
【００８１】
＜実施例で用いた光源装置＞
キセノン光源として朝日分光社製のＭＡＸ−３０１を使用した。本装置は３００Ｗショートアークキセノンランプを元光源とし、プリズムにより図１のように２５０ｎｍ−４００ｎｍの範囲の光を均質な輝度で発生できる装置である。ランプ及びプリズムは２種類が選択可能であり、３５０ｎｍ−７００ｎｍの可視光の照射も可能である（図２）。フィルター装着により波長センター±２．５ｎｍの単色光を取り出すことも可能であり、フィルターは５ｎｍスパンでラインアップされている。照射強度はウシオ電機ＵＩＴ−１５０を使用して計測した。
【００８２】
実施例での重合に際しては、原料を３ｍｍ厚の軟質ガラスよりなる重合管に収容し、上記ＭＡＸ−３０１の直接光を重合管の外側から照射した。
【００８３】
周知の通り、軟質ガラスには透過光の波長選択性があり、分光光度計（日立ＬＢ−３００）で各波長の光透過率をプロットすると２８０ｎｍ以下の光はいずれも１００％遮光、２９０ｎｍの光は約７０％が遮光され、３００ｎｍ以上の光はほぼ均質に透過するものであった。
【００８４】
実際に３ｍｍ厚ガラスの透過直後の光の照度を照度計で測定するとＵＶＤ−Ｃ２５４（検出波長範囲２２０ｎｍ〜３１０ｎｍ）では０．００ｍＷ／ｃｍ２、ＵＶＤ−Ｃ４０５（検出波長範囲３２０ｎｍ〜４７０ｎｍ）では２．５００ｍＷ／ｃｍ２であった。従って、軟質ガラス管を重合管として用い、図１の光学特性のプリズムを装着したＭＡＸ−３０１の直接光を照射することは、実質的に３００ｎｍ−４００ｎｍの混合光を照射するのに相当することになる。
【００８５】
実施例１
［４分岐型遺伝子導入剤の合成］
ｉ）イニファターの合成
下記反応式に従って、１，２，４，５−テトラキス（Ｎ−Ｎジエチルジチオカルバミルメチル）ベンゼンを次のようにして合成した。
【００８６】
１，２，４，５−テトラキス（ブロモメチルベンゼン）１．０ｇとＮ，Ｎ−ジエチルジチオカルバミル酸ナトリウム４．０ｇをエタノール１００ｍＬ中へ加え、遮光下で室温で４日間攪拌した。沈殿物を濾過し、減圧乾燥後、クロロホルム２００ｍＬへ溶解し、１５０ｍＬの水を加えて抽出分離し、臭化ナトリウムを除去した。この操作を３回繰り返した後、クロロホルム層を硫酸マグネシウムで２４時間乾燥させて、濾過後、ｎ−ヘキサンを加え、再結晶を行って精製し、白色の１，２，４，５−テトラサキス（Ｎ，Ｎ−ジエチルジチオカルバミルメチル）ベンゼンの針状結晶を得た（収率９０％）。高速液体クロマトグラフィーにより、原料ピークが消失し、精製物が単一物質であることを確認した。
【００８７】
１Ｈ  ＮＭＲ（ｉｎ  ＣＤＣｌ３）の測定結果はδ１．２６−１．３１ｐｐｍ（ｔ，２４Ｈ，ＣＨ２ＣＨ３），δ３．６９−３．７７ｐｐｍ（ｑ，８Ｈ，Ｎ（ＣＨ２ＣＨ３）２），δ３．９９−４．０７ｐｐｍ（ｑ，８Ｈ，Ｎ（ＣＨ２ＣＨ３）２），δ４．５７ｐｐｍ（ｓ，８Ｈ，Ａｒ−ＣＨ２），δ７．４９ｐｐｍ（ｓ，２Ｈ，Ａｒ−Ｈ）となった。
【００８８】
【化１】
2008308655.tif 000003
【００８９】
ii)光重合によるスター形４分岐型重合体よりなるカチオン性ホモポリマーの合成
下記反応式に従い、次のようにして、１，２，４，５−テトラキス［（Ｎ，Ｎ−ジエチルジチオカルバミル）ポリ（３−Ｎ，Ｎ−ジメチルアミノプロピルアクリルアミド）−メチル］ベンゼン（以下、ｐＤＭＡＰＡＡｍと記載することがある。）よりなるカチオン性ホモポリマーの合成を行った。
【００９０】
即ち、上記ｉ)により合成した１，２，４，５−テトラサキス（Ｎ，Ｎ−ジエチルジチオカルバミルメチル）ベンゼン４５．６ｍｇを２０ｍＬのトルエンへ溶解し、３−Ｎ，Ｎ−ジメチルアミノプロピルアクリルアミド（以下、３−Ｎ，Ｎ−ＤＭＡＰＡＡｍと記載することがある。）１９．０ｇを加えて混合し、全量をクロロホルムで５０ｍＬに調整した。
【００９１】
上記軟質ガラス製の重合管中で激しく攪拌しながら高純度窒素ガスで５分間パージした後に、上記光源を重合管の外側から３５分間照射した。照射強度は照度計（ＵＶＲ−１，ＴＯＰＣＯＮ，Ｔｏｋｙｏ，Ｊａｐａｎ）を使用して１ｍＷ／ｃｍ２に調整した。
【００９２】
重合溶液をエバポレーターで濃縮し、ジエチルエーテルで重合物を再沈殿させて精製し、少量の水へ溶解し、0.2μｍフィルターで濾過してから凍結乾燥させて４分岐型スター型ホモポリマー（ｐＤＭＡＰＡＡｍ）よりなるカチオン性ポリマーを得た。
【００９３】
【化２】
2008308655.tif 000004
【００９４】
得られたポリマーはＭｗ／Ｍｎが１．１〜１．３と単分散で低着色という特徴があり、重合効率も３０％〜６０％と高いものであった（分子量により異なる）。ＮＭＲによる構造確認は以下の通りであり、イニファターのδ７．５ｐｐｍのシングレットアロマチックＨがポリマー鎖により隠蔽されることによるピーク消失、３−(Ｎ，Ｎ−ジメチルアミノ)−プロピルアクリルアミドのホモポリマーであることを確認した。δ７．８ｐｐｍ（ＣＯ−ＮＨ，１Ｈ，ｂｒ)、δ３．４ｐｐｍ（ＣＯ−ＮＨ−ＣＨ２，２Ｈ，ｂｒ)、δ２．４ｐｐｍ（−ＣＨ２−ＣＨ２−Ｎ，２Ｈ、ｂｒ）、δ２．１ｐｐｍ（−Ｎ−ＣＨ３，６Ｈ、ｂｒ)、δ１．６ｐｐｍ（−ＣＨ２−ＣＨ２−ＣＨ２−，２Ｈ、ｂｒ）。
【００９５】
分子量が単分散になる理由としては、溶媒やポリマー側鎖への連鎖移動、イニファターの分解、成長停止反応の存在が考えられる。
【００９６】
比較例１
上記実施例１において、ii）にて軟質ガラス製の重合管の代わりに石英セルを用い、光源として２００Ｗ高圧水銀灯を用いたこと以外は同様にして４分岐型スター型重合体を製造した。この石英セルは、３００ｎｍ以下の波長の近紫外光も透過させる。
【００９７】
１Ｈ  ＮＭＲ（ｉｎ  Ｄ２Ｏ）の測定結果は、δ１．５−１．８ｐｐｍ（ｂｒ，２Ｈ，−ＣＨ２ＣＨ２ＣＨ２−），δ２．１−２．２ｐｐｍ(ｂｒ，６Ｈ，Ｎ−ＣＨ３)，δ２．２−２．４ｐｐｍ（ｂｒ，２Ｈ，ＣＨ２−Ｎ），δ３．０−３．４ｐｐｍ（ｂｒ，２Ｈ，ＮＨ−ＣＨ２），δ７．４−７．８ｐｐｍ（ｂｒ，１Ｈ，−ＮＨ−）となった。
【００９８】
得られたスターポリマーは淡褐色を呈しており、Ｍｗ／Ｍｎは２．５〜３．６とブロードであった。重合効率は、分子量により変動するが、１０％〜３０％と実施例１よりも低かった。また、同一組成の反応溶液を重合すると、実施例よりも低分子量で頭打ちとなり、水銀ランプ光源による重合反応は拮抗する停止反応が多いことが示唆された。
【００９９】
＜比較例２  ２５０ｎｍ単色光の照射＞
イニファターのＳ(Ｃ＝Ｓ)Ｎ（Ｅｔ)２基のＳ−Ｃ＝Ｓ結合のλｍａｘ：２５０ｎｍの単色光を照射することで重合させることを検討した。
【０１００】
ＭＡＸ−３０１へ分光フィルターを装着し、照射光を２５０ｎｍ±５ｎｍの光とした。
【０１０１】
イニファター濃度は５ｍＭを、３−(Ｎ，Ｎ−ジメチルアミノ)−プロピルアクリルアミド濃度は１．０Ｍを最適濃度として固定して検討した。重合管は３ｍｍ厚の石英管を使用した。反応溶液の溶存酸素の除去は重合前に１０分間の窒素バブリングを行い、重合中もこれを継続して行った。照射強度はＵＶＤ−Ｃ２５４（検出波長範囲２２０ｎｍ〜３１０ｎｍ）で１．００ｍＷ／ｃｍ２に調整して行った。
【０１０２】
その結果、石英セルの光入射面に不溶性のフィルムが形成され、イニファターの分解、架橋、反応が進行して重合物が得られなかった。照射強度を０．３ｍＷ／ｃｍ２まで下げ、照射時間を２５時間まで延長してもイニファターの分解反応が進行するだけで高分子量の生成物は得られなかった。
【０１０３】
＜比較例３  ２８０ｎｍ単色光の照射＞
Ｓ(Ｃ＝Ｓ)Ｎ（Ｅｔ)２基のＣ−Ｎ＝Ｅｔ２結合のλｍａｘ：２８０ｎｍを照射したこと以外は比較例２と同様にして合成を行った。
【０１０４】
その結果、２８０ｎｍの光照射ではＧＰＣの分離能ではマルチプルイニファターから変化は確認できず、重合物は得られなかった。照射時間、照射強度、溶媒変更でも対応できなかった。微量に得られたエーテル不溶成分のＤＳＣを測定すると、イニファター及びやや高温側にシフトしたピークを確認できるが、これは、一部のイニファターのジチオカルバメート結合の破壊により水素結合が強まったものがコンタミした結果と考えられる。
【０１０５】
＜比較例４  ４００ｎｍ以上の波長の照射＞
４００ｎｍ−７００ｎｍの範囲の可視光を照射して重合を行った。照射強度はＵＶＤ−Ｃ４０５（検出波長範囲３２０ｎｍ〜４７０ｎｍ）で３．０ｍＷ／ｃｍ２〜１００ｍＷ／ｃｍ２へ調整し（実際には４７０ｎｍ〜７００ｎｍを積算していないので更に強い照射強度となっている）て行ったが、重合物は得られなかった。
【０１０６】
実施例２
実施例１で用いたキセノン光源ＭＡＸ−３０１にフィルターを装着し、３４５〜３９０ｎｍの範囲で５ｎｍ刻みで波長を選択可能とした。この光源を２台用い、３４５〜３９０ｎｍの範囲で、５ｎｍ以上異なる２波長を照射して前記ii)のカチオン性ホモポリマーの合成を行った。その他の条件は実施例１と同一とした。このカチオン性ホモポリマーの収率の測定結果を表１に示す。なお、この収率は、１，２，４，５−テトラサキス（Ｎ，Ｎ−ジエチルジチオカルバミルメチル）ベンゼンを基準として算出した値である。
【０１０７】
【表１】
2008308655.tif 000005
【０１０８】
表１の通り、少なくとも１つの波長が３５５〜３８５ｎｍの範囲にあると、収率は２３．５％以上であり、少なくとも１つの波長が３６０〜３８０ｎｍの範囲にあると、収率は２７．４％以上である。
【０１０９】
なお、１つの波長が３６０〜３８５ｎｍの範囲にあり、もう１つの波長が３５０〜３７０ｎｍの範囲にあると、収率は２８．１％以上となる。
【０１１０】
また、１つの波長が３６５〜３７５ｎｍの範囲にあり、もう１つの波長が３６０〜３７０ｎｍの範囲にあると、収率は３５．６％以上となる。
【０１１１】
さらに、１つの波長が３６５〜３７５ｎｍの範囲にあり、もう１つの波長が３６０〜３６５ｎｍの範囲にあると、収率は３６．９％以上となる。
【０１１２】
１つの波長が３６５〜３７０ｎｍの範囲にあり、もう１つの波長が３６０〜３６５ｎｍの範囲にあると、収率は３８．６％以上となる。１つの波長が３７０ｎｍの場合、もう１つの波長が３６０〜３６５ｎｍであると収率は３９．６％以上であり、この場合、もう１つの波長が３６５ｎｍであると収率は４０％を超える。
【図面の簡単な説明】
【０１１３】
【図１】光源の分光図である。
【図２】光源の分光図である。
【図１】
2008308655.tif 000006
【図２】
2008308655.tif 000007